(57)【特許請求の範囲】
【請求項１】
ホール輸送層あるいは電子輸送層としての有機半導体層と、該有機半導体層を挟持するように配設された１対の電極とを備え、高周波信号を整流する有機ダイオードにおいて、
前記電極の少なくとも一方の電極は、開口径が１０μｍ〜１ｍｍの範囲である複数の円形の開口をピッチ１０μｍ〜５ｍｍの範囲で有するメッシュ形状、および、幅１０μｍ〜１ｍｍの範囲の電極材料がハニカム形状に形成され、開口長が１０〜５ｍｍの範囲である複数の六角形の開口を有するメッシュ形状のいずれかの形状のパターン電極であることを特徴とする有機ダイオード。
【請求項２】
前記電極の一方が前記パターン電極であり、電極形成領域に占める前記パターン電極の面積占有率は３０〜７０％の範囲であることを特徴とする請求項１に記載の有機ダイオード。
【請求項３】
１対の前記電極が共に前記パターン電極であり、電極形成領域に占める各パターン電極の面積占有率は２０〜８０％の範囲であることを特徴とする請求項１に記載の有機ダイオード。
【請求項４】
請求項１乃至請求項３のいずれかに記載の有機ダイオードを少なくとも１個備えることを特徴とする有機整流器。
【請求項５】
高周波信号を受信して増幅するための共振回路と、該共振回路で増幅された高周波信号を整流する整流回路と、該整流回路で得られる電圧によって駆動素子を駆動させる負荷回路と、を少なくとも有し、前記整流回路は請求項１乃至請求項３のいずれかに記載の有機ダイオードを少なくとも１個有することを特徴とする非接触型情報媒体。
【発明の詳細な説明】
【技術分野】
【０００１】
本発明は、有機ダイオード、特に積層型の有機ダイオードと、これを用いた有機整流器および非接触型情報媒体に関する。
【背景技術】
【０００２】
一般にダイオードはシリコン等の無機半導体材料を用いたｐｎ接合型と、ｐ型あるいはｎ型の無機半導体材料を用いたショットキー型が用いられてきたが、近年、有機半導体を半導体層に用いた有機ダイオードの開発が進んでいる。有機ダイオードは、無機半導体材料を用いた無機ダイオード製造のような大掛かりな製造装置が不要であり、製造コストが低いという利点がある。また、プロセス温度が低いため、フィルム基板等への作製が容易であるという利点もある。そのため、非接触ＩＣカードや識別タグ、製品タグ等のＲＦＩＤ（Radio Frequency Identification）タグ等の非接触型情報媒体にも有機ダイオードの使用が検討されている（特許文献１）。
【０００３】
非接触型情報媒体を用いたシステムでは、リーダ／ライタにて、所定周波数の搬送波を所望のデータ列により変調して送信信号を生成し、この送信信号を非接触型情報媒体に送出している。一方、非接触型情報媒体は、アンテナからの１３．５６ＭＨｚの高周波信号から、ダイオードとコンデンサからなる整流回路を介してデータと電力を取り出し、送信時には、ダイオードとコンデンサ、アンテナを含む回路のインピーダンスを変化させてデータをリーダ／ライタに送信している。
有機ダイオードには、ＦＥＴ（Field Effect Transistor）構造を用いてソース電極とゲート電極を短絡させたＦＥＴ型と、有機薄膜を２枚の電極で挟持した積層型とがある。有機半導体は無機半導体に比べて移動度が低いため、１０μｍ程度のチャネル長を有するＦＥＴ型では１３．５６ＭＨｚの高周波で動作させるのは困難である。一方、積層型の有機ダイオードはキャリア移動距離が０．１μｍ程度であり、移動度が低い有機材料でも１３．５６ＭＨＺの高周波で動作させることが可能となる（非特許文献１）。
【先行技術文献】
【特許文献】
【０００４】
【特許文献１】特表２００４−５０８７３１号公報
【非特許文献】
【０００５】
【非特許文献１】ＮＡＴＵＲＥ  ＭＡＴＥＲＩＡＬＳ  ＶＯＬ．４  ５９７〜６００頁  （２００５年）
【発明の概要】
【発明が解決しようとする課題】
【０００６】
しかし、一方で、積層型の有機ダイオードを１３．５６ＭＨｚの高周波数で動作させる場合、素子の寄生容量に由来する変位電位が整流特性を低下させるため、変位電流よりも十分に大きな電流密度が必要となる。一般的に有機薄膜に高い電流密度の電流を流すと、発熱の影響で熱による有機ダイオードの性能低下（経時的な電流の減少が大きくなったり、有機薄膜を挟持する上下の電極に短絡が発生して逆バイアス印加時の漏れ電流が大きくなって整流比が小さくなる）が生じるという問題があった。この問題は樹脂フィルム等の熱伝導率の悪い基板を用いた場合に顕著である。また、このような問題はダイオードの電極面積が大きくなると顕著になるため、従来の積層型の有機ダイオードでは、電極面積を小さくすることで発熱を抑制し、電流密度を高めることが行われていたが、電極面積を小さくした結果、高抵抗なデバイスとなることが多かった。
【０００７】
一方、ＩＣや有機発光ダイオード等の駆動素子を備えた非接触型情報媒体では、これらを動作させ、かつ、通信性能に悪影響を与えないだけの電圧が必要となるが、従来の有機ダイオードを用いた整流回路では、特に負荷抵抗が小さい場合、高周波信号から十分な電圧を取り出すことができないという問題があった。
本発明は、このような実情に鑑みてなされたものであり、発熱を抑制することで低抵抗化した有機ダイオードと、それを用いた高い直流電圧の供給が可能な有機整流器と、信頼性の高い非接触型情報媒体を提供することを目的とする。
【課題を解決するための手段】
【０００８】
このような目的を達成するために、本発明の有機ダイオードは、ホール輸送層あるいは電子輸送層としての有機半導体層と、該有機半導体層を挟持するように配設された１対の電極とを備え、高周波信号を整流する有機ダイオードにおいて、前記電極の少なくとも一方の電極は、開口径が１０μｍ〜１ｍｍの範囲である複数の円形の開口をピッチ１０μｍ〜５ｍｍの範囲で有するメッシュ形状、および、幅１０μｍ〜１ｍｍの範囲の電極材料がハニカム形状に形成され、開口長が１０〜５ｍｍの範囲である複数の六角形の開口を有するメッシュ形状のいずれかの形状のパターン電極であるような構成とした。
本発明の他の態様として、前記電極の一方が前記パターン電極であり、電極形成領域に占める前記パターン電極の面積占有率は３０〜７０％の範囲であるような構成とした。
本発明の他の態様として、１対の前記電極が共に前記パターン電極であり、電極形成領域に占める各パターン電極の面積占有率は２０〜８０％の範囲であるような構成とした。
【０００９】
本発明の有機整流器は、上述のいずれかの有機ダイオードを少なくとも１個備えるような構成とした。
【００１０】
本発明の非接触型情報媒体は、高周波信号を受信して増幅するための共振回路と、該共振回路で増幅された高周波信号を整流する整流回路と、該整流回路で得られる電圧によって駆動素子を駆動させる負荷回路と、を少なくとも有し、前記整流回路は上述のいずれかの有機ダイオードを少なくとも１個有するような構成とした。
【発明の効果】
【００１１】
本発明の有機ダイオードは、有機半導体層を挟持するように配設された１対の電極の少なくとも一方が、複数の開口を有するメッシュ形状および複数のストライプ状電極を平行に有するストライプ形状のいずれかの形状を有するパターン電極であるため、単位面積あたりの発熱が小さく、高い電流密度で、かつ、大面積のデバイスが作製でき、そのため、低抵抗で優れた整流特性を有する。
また、本発明の有機ダイオードを少なくとも１個備える本発明の有機整流器は、高周波信号から高い直流電圧を取り出すことができる。
さらに、整流回路に本発明の有機ダイオードを少なくとも１個備える本発明の非接触型情報媒体は、受信した高周波信号から高い直流電圧を取り出し、駆動素子を安定して駆動させることができ、信頼性の高いものである。
【図面の簡単な説明】
【００１２】
【図１】本発明の有機ダイオードの一実施形態を示す概略構成図である。
【図２】本発明の有機ダイオードを構成するメッシュ形状のパターン電極の例を示す平面図である。
【図３】本発明の有機ダイオードを構成するメッシュ形状のパターン電極の他の例を示す平面図である。
【図４】本発明の有機ダイオードを構成するメッシュ形状のパターン電極の他の例を示す平面図である。
【図５】本発明の有機ダイオードを構成するストライプ形状のパターン電極の例を示す平面図である。
【図６】本発明の有機整流器の一実施形態を示す半波整流回路図である。
【図７】本発明の有機整流器の他の実施形態を示す両波整流回路図である。
【図８】本発明の有機整流器の他の実施形態を示すブリッジ整流回路図である。
【図９】本発明の有機整流器の他の実施形態を示す半波倍電圧整流回路図である。
【図１０】本発明の有機整流器の他の実施形態を示す両波倍電圧整流回路図である。
【図１１】本発明の非接触型情報媒体の一実施形態を示す回路構成図である。
【図１２】実施例で作製した有機ダイオードを組み込んだ整流回路図である。
【発明を実施するための形態】
【００１３】
次に、本発明の実施形態について図面を参照しながら説明する。
［有機ダイオード］
図１は、本発明の有機ダイオードの一実施形態を示す概略構成図である。図１において、有機ダイオード１は、有機半導体層２と、この有機半導体層２を挟持するように配設された１対の電極３，４とを備えている。そして、本発明では、電極３，４の少なくとも一方の電極が、複数の開口を有するメッシュ形状および複数のストライプ状電極を平行に配したストライプ形状のいずれかの形状を有するパターン電極である。
【００１４】
有機ダイオード１を構成する有機半導体層２は、ホール輸送層あるいは電子輸送層である。ホール輸送能力を有する有機化合物としは、従来公知の化合物を使用することができ、例えば、フタロシアニン、ナフタロシアニン、ポリフィリン、オキサジアゾール、トリフェニルアミン、トリアゾール、イミダゾール、イミダゾロン、ピラゾリン、テトラヒドロイミダゾール、ヒドラゾン、スチルベン、ペンタセン、ポリチオフェン、ブタジエン等、および、これらの誘導体等を挙げることができる。また、電子輸送能力を有する有機化合物としは、従来公知の化合物を使用することができ、例えば、フラーレン、アントラキノジメタン、フルオレニリデンメンタ、テトラシアノエチレン、フルオレノン、ジフェノキノンオキサジアゾール、アントロン、チオピランジオキシド、ジフェノキノン、ベンゾキノン、マロノニトリル、ジニトロベンゼン、ニトロアントラキノン、無水マレイン酸、ペリレンテトラカルボン酸等、および、これらの誘導体等を挙げることができる。
【００１５】
有機ダイオード１を構成する電極３，４は、その一方の電極が有機半導体層２と大きなキャリア注入障壁をなし（以下、便宜的にショットキー接触と呼ぶ）、他方の電極が有機半導体層２と小さなキャリア注入障壁をなす（以下、便宜的にオーミック接触と呼ぶ）ものである。
有機半導体層２がホール輸送層である場合、有機半導体層２とオーミック接触をなす電極は、ホール輸送層のＨＯＭＯと同程度または大きな仕事関数を有する材料、例えば、金、プラチナ、パラジウム、ニッケル、酸化インジウム錫（ＩＴＯ）、酸化イリジウム亜鉛、酸化亜鉛、ポリアニリン、ポリ（３，４）エチレンジオキシチオフェン／ポリスチレンスルホネート（ＰＥＤＯＴ／ＰＳＳ）等のいずれか１種、あるいは、これらの組み合わせからなる電極材料で形成することができる。また、有機半導体層２とショットキー接触をなす電極は、ホール輸送層のＨＯＭＯより０．５ｅＶ以上小さい仕事関数を有する材料、例えば、アルミニウム、銀、錫、鉛、アルカリ土類金属、Ｃａ−Ａｌ、Ｍｇ−Ａｇ、Ｌｉ−Ａｌ等の金属合金、ナノ銀等のいずれか１種、あるいは、これらの組み合わせからなる電極材料で形成することができる。
【００１６】
一方、有機半導体層２が電子輸送層である場合、有機半導体層２とショットキー接触をなす電極は、電子輸送層のＬＵＭＯより０．５ｅＶ以上大きい仕事関数を有する材料、例えば、金、プラチナ、パラジウム、ニッケル、インジウム、酸化インジウム錫（ＩＴＯ）、酸化イリジウム亜鉛、酸化亜鉛、ポリアニリン、ポリ（３，４）エチレンジオキシチオフェン／ポリスチレンスルホネート（ＰＥＤＯＴ／ＰＳＳ）等のいずれか１種、あるいは、これらの組み合わせからなる電極材料で形成することができる。また、有機半導体層２とオーミック接触をなす電極は、電子輸送層のＬＵＭＯと同程度または小さな仕事関数を有する材料、例えば、アルミニウム、銀、錫、鉛、アルカリ土類金属、Ｃａ−Ａｌ、Ｍｇ−Ａｇ、Ｌｉ−Ａｌ等の金属合金等のいずれか１種、あるいは、これらの組み合わせからなる電極材料で形成することができる。
【００１７】
また、有機ダイオード１を構成する電極３，４は、上述のように、少なくとも一方の電極が、複数の開口を有するメッシュ形状および複数のストライプ状電極を平行に有するストライプ形状のいずれか形状のパターン電極である。図２〜図４は、メッシュ形状のパターン電極の例を示す平面図であり、図示例では電極４がパターン電極である場合を例として示しているが、電極３がパターン電極であってもよいことは勿論である。
図２に示されるパターン電極４は、電極材料が格子形状に形成され、矩形の開口５を複数有するものである。この場合、格子形状の電極の幅Ｗは１０μｍ〜１ｍｍ、開口５の開口長Ｌは１０μｍ〜５ｍｍ程度の範囲で設定することができる。
図３に示されるパターン電極４は、円形の開口５を複数有するものである。この場合、円形の開口５の開口径Ｄは１０μｍ〜１ｍｍ、隣接する開口５のピッチＰは１０μｍ〜５ｍｍ程度の範囲で設定することができる。
【００１８】
図４に示されるパターン電極４は、電極材料がハニカム形状に形成され、六角形の開口５を複数有するものである。この場合、ハニカム形状の電極の幅Ｗは１０μｍ〜１ｍｍ、開口５の開口長Ｌは１０μｍ〜５ｍｍ程度の範囲で設定することができる。
図５は、ストライプ形状のパターン電極の例を示す平面図である。この図５に示される例では、電極４はストライプ形状の電極４ａが複数平行に配設されたパターン電極である。この場合、電極４ａの幅Ｗは１０μｍ〜１ｍｍ、ピッチＰは１０μｍ〜５ｍｍ程度の範囲で設定することができる。尚、図５では、電極４がストライプ形状のパターン電極である場合を例として示しているが、電極３がストライプ形状のパターン電極であってもよい。
【００１９】
上述のような電極（パターン電極）４が電極形成領域（図２〜５に一点鎖線で示した領域）に占める面積占有率は３０〜７０％、好ましくは４０〜６０％の範囲である。面積占有率が３０％未満であると、電極の抵抗が大きくなり素子特性が低下するので好ましくない。また、電極の面積占有率が７０％を超えると、発熱の影響を回避することができず、歩留まりが低下するので好ましくない。
また、本発明では、電極３，４の両方がメッシュ形状、あるいはストライプ形状のパターン電極であってもよく、電極３，４の一方がメッシュ形状のパターン電極であり、他方がストライプ形状のパターン電極であってもよい。また、電極３，４の両方がストライプ形状のパターン電極である場合、電極３を構成するストライプ形状の電極と、電極４を構成するストライプ形状の電極が、有機半導体層２を介して交差していることが好ましい。このように、電極３，４が共にパターン電極である場合、電極形成領域（図２〜５に一点鎖線で示した領域）に占める各電極（パターン電極）３，４の面積占有率は２０〜８０％、好ましくは３０〜７０％の範囲である。面積占有率が２０％未満であると、電極の抵抗が大きくなり素子特性が低下するので好ましくない。また、電極の面積占有率が８０％を超えると、発熱の影響を回避することができず、歩留まりが低下するので好ましくない。
【００２０】
また、上述のパターン電極の例では、開口５は均一に分布しており、ストライプ状の電極４ａは均一ピッチで配設されているが、本発明はこれに限定されるものではない。例えば、電極形成領域内の中央と周辺部において、開口５の分布密度やストライプ状の電極４ａの配設ピッチに変化をもたせてもよい。
上述のようなパターン電極は、塗布方法、真空成膜方法等により形成した電極膜にレジストパターンを設け、エッチングにより形成することができる。また、マスクを介して真空成膜方法により形成してもよく、さらに、インクジェット法、スクリーン印刷法等により形成することができる。
尚、本発明の有機ダイオード１は、基材上に設けられたものであってもよい。この場合、基材は有機ダイオード１を保持するに十分な機械的強度、熱的強度を有するものであれば特に制限はなく、例えば、ガラス等の無機基材、ポリエチレンテレフタレート、ポリエチレンテレナフタレート、ポリカーボネート、ポリプロピレン、ポリエチレン、ポリメチルメタクリレート、ポリイミド等の樹脂基材等を用いることができる。
このような本発明の有機ダイオードは、単位面積当りの発熱を抑制しながら電極面積を増加させることができるので、低抵抗で優れた整流特性を安定して発現可能である。
【００２１】
［有機整流器］
本発明の有機整流器は、ダイオードとして本発明の有機ダイオードを少なくとも１個備えるものである。
図６は、本発明の有機整流器の一実施形態を示す半波整流回路図であり、有機整流器１１は、有機ダイオード１２とコンデンサ１６を備え、有機ダイオード１２は本発明の有機ダイオードである。尚、有機発光ダイオードのように負荷自身が十分な容量成分を有している場合には、コンデンサ１６は必要ない。
また、図７は、本発明の有機整流器の他の実施形態を示す両波整流回路図であり、有機整流器２１は、有機ダイオード２２、２３とコンデンサ２６を備え、有機ダイオード２２、２３は本発明の有機ダイオードである。
【００２２】
また、図８は、本発明の有機整流器の他の実施形態を示すブリッジ整流回路図であり、有機整流器３１は、有機ダイオード３２、３３、３４、３５とコンデンサ３６を備え、有機ダイオード３２、３３、３４、３５は本発明の有機ダイオードである。
また、図９は、本発明の有機整流器の他の実施形態を示す半波倍電圧整流回路図であり、有機整流器４１は、有機ダイオード４２、４３とコンデンサ４６、４７を備え、有機ダイオード４２、４３は本発明の有機ダイオードである。
さらに、図１０は、本発明の有機整流器の他の実施形態を示す両波倍電圧整流回路図であり、有機整流器５１は、有機ダイオード５２、５３とコンデンサ５６、５７を備え、有機ダイオード５２、５３は本発明の有機ダイオードである。
このような本発明の有機整流器は、本発明の有機ダイオードを用いているので、電流密度を高くして安定した整流特性を維持でき、高周波信号から高い直流電圧を取り出すことができる。
【００２３】
［非接触型情報媒体］
本発明の非接触型情報媒体は、高周波信号を受信して増幅するための共振回路と、この共振回路で増幅された高周波信号を整流する整流回路と、この整流回路で得られる電圧によって駆動素子を駆動させる負荷回路と、を少なくとも有するものであり、整流回路は本発明の有機ダイオードを少なくとも１個有している。
図１１は、本発明の非接触型情報媒体の一実施形態を示す回路構成図である。図１１において、非接触型情報媒体７１は、共振回路７２と整流回路７３と負荷回路７４と備えている。
共振回路７２は、アンテナコイル８１とコンデンサ８２を並列接続してなり、共振周波数を非接触型情報媒体とリーダ／ライタとの通信周波数（１３．５６ＭＨｚ）に合わせておくことにより、共振によって起電力を大きくとることができる。
【００２４】
整流回路７３は、本発明の有機ダイオード８３とコンデンサ８４からなり、共振回路７１で増幅された高周波信号を整流するものである。図示例では、整流回路７２は半波整流回路であるが、上述の本発明の有機整流器の説明で挙げたような両波整流回路、ブリッジ整流回路、半波倍電圧整流回路、両波倍電圧整流回路等であってもよい。
負荷回路７４は、整流回路７３で得られる電圧によって駆動素子を駆動させる回路である。駆動素子としては、ＩＣや有機発光ダイオード、各種センサー等が挙げられるが、図示例では駆動素子を想定して負荷抵抗８５で表している。
このような本発明の非接触型情報媒体は、受信した高周波信号から高い直流電圧を取り出し、駆動素子を安定して駆動させることができ、信頼性の高いものである。
上述に実施形態は本発明の例示であり、本発明はこれらの実施形態に限定されるものではない。
【実施例】
【００２５】
次に、実施例を示して本発明を更に詳細に説明する。
（試料１の作製）
基材として、厚み１００μｍのポリエチレンテレナフタレートフィルム（帝人デュポン（株）製）を準備した。
この基材の一方の面に真空蒸着法により厚さ１００ｎｍの金薄膜を成膜し、この金薄膜上にポジ型感光性レジストをスピンコート法で塗布して厚さ１μｍのレジスト膜を形成した。次いで、所定のマスクを介して露光、現像して、幅３０μｍのストライプ状のパターンがピッチ７０μｍで平行に５本配列したレジストパターンを形成した。
次に、上記のレジストパターンをマスクとして、王水を用いて金薄膜をエッチングして、５００μｍ×５００μｍの電極形成領域に、図５に示されるようなストライプ形状の電極（長さ５００μｍ、幅３０μｍ）がピッチ７０μｍで平行に５本配列したパターン電極を形成した。電極形成領域に占める金のパターン電極の面積占有率は３０％であった。
【００２６】
次いで、このパターン電極を被覆するように、３−ヘキシルチオフェン（Ｐ３ＨＴ）の２重量％トルエン溶液をスピンコート法で上記のパターン電極を被覆するように塗布し、乾燥して有機半導体層（厚さ１２０ｎｍ）を形成した。この有機半導体層と上記の金のパターン電極とはオーミック接触をなすものであった。
次に、有機半導体層上に、真空蒸着法により厚さ１００ｎｍのアルミニウム薄膜をマスク蒸着によって成膜し、アルミニウム電極を形成した。このアルミニウム電極は、上記の有機半導体層とショットキー接触をなすものであった。これにより、有機ダイオード（試料１）を得た。
この有機ダイオードを組み込んだ整流回路として、図１２に示されるような整流回路を作製し、この整流回路で得られる直流電圧を測定して下記の表１に示した。図１２に示される整流回路１００は、１３．５６ＭＨｚの交流電圧を−７／７Ｖで供給する交流電源１０１と、上記の有機ダイオード１０２と、容量１ｎＦのコンデンサ１０３と、１０ｋΩの負荷抵抗１０４を有するものとした。
【００２７】
（試料２、３の作製）
ストライプ形状の電極の幅を変更することにより、金のパターン電極の占有面積率を４５％、６０％とした他は、上記の試料１と同様にして、有機ダイオード（試料２、３）を作製し、上記と同様の整流回路で得られる直流電圧を測定して下記の表１に示した。
【００２８】
（試料４の作製）
ストライプ形状の電極の幅を変更することにより、金のパターン電極の面積占有率を２０％とした他は、上記の試料１と同様にして、有機半導体層の形成までを行った。
次に、有機半導体層上に、真空蒸着法により厚さ１００ｎｍのアルミニウム薄膜をマスク蒸着によって成膜し、ストライプ状にパターンされたアルミニウム電極を形成した。ストライプ状電極のパターンは５００μｍ×５００μｍの電極形成領域に、図５に示されるようなストライプ形状の電極（長さ５００μｍ、幅２０μｍ）がピッチ８０μｍで平行に５本配列したパターン電極を形成した。アルミニウムのパターン電極が電極形成領域に占めるの面積占有率は２０％であった。
このように作製した有機ダイオード（試料４）を用いて、上記と同様の整流回路で得られる直流電圧を測定して下記の表１に示した。
【００２９】
（試料５、６の作製）
ストライプ形状の電極の幅を変更することにより、金のパターン電極の面積占有率、および、アルミニウムのパターン電極の面積占有率を４５％、７０％とした他は、上記の試料４と同様にして、有機ダイオード（試料５、６）を作製し、上記と同様の整流回路で得られる直流電圧を測定して下記の表１に示した。
【００３０】
（試料７、８の作製）
ストライプ形状の電極の幅を変更することにより、金のパターン電極の占有面積率を２０％、７０％とした他は、上記の試料１と同様にして、有機ダイオード（試料７、８）を作製し、上記と同様の整流回路で得られる直流電圧を測定して下記の表１に示した。
【００３１】
（試料９、１０の作製）
ストライプ形状の電極の幅を変更することにより、金のパターン電極の面積占有率、および、アルミニウムのパターン電極の面積占有率を１０％、８０％とした他は、上記の試料４と同様にして、有機ダイオード（試料９、１０）を作製し、上記と同様の整流回路で得られる直流電圧を測定して下記の表１に示した。
【００３２】
（試料１１の作製）
金のパターン電極の代わりに、全面で金の電極を形成した他は、上記の試料１と同様にして、有機ダイオード（試料１１）を作製し、上記と同様の整流回路で得られる直流電圧を測定して下記の表１に示した。
【００３３】
【表１】
0005625270.tif 000002
【産業上の利用可能性】
【００３４】
有機整流器、非接触ＩＣカードや識別タグ、製品タグ等のＲＦＩＤ（Radio Frequency Identification）タグ等の非接触型情報媒体の製造において有用である。
【符号の説明】
【００３５】
１…有機ダイオード
２…有機半導体層
３，４…電極
４ａ…ストライプ形状の電極
５…開口
１１，２１，３１，４１，５１…有機整流器
１２，２２，２３，３２，３３，３４，３５，４２，４３，５２，５３…有機ダイオード
７１…非接触型情報媒体
７２…共振回路
７３…整流回路
７４…負荷回路
８３…有機ダイオード
【図１】
0005625270.tif 000003
【図２】
0005625270.tif 000004
【図３】
0005625270.tif 000005
【図４】
0005625270.tif 000006
【図５】
0005625270.tif 000007
【図６】
0005625270.tif 000008
【図７】
0005625270.tif 000009
【図８】
0005625270.tif 000010
【図９】
0005625270.tif 000011
【図１０】
0005625270.tif 000012
【図１１】
0005625270.tif 000013
【図１２】
0005625270.tif 000014